(57)【特許請求の範囲】
【請求項１】
カーボンナノチューブを処理する方法であって、
単層カーボンナノチューブまたは多層カーボンナノチューブあるいはこれらの組み合わせであるカーボンナノチューブであって、金属性カーボンナノチューブまたは半導体カーボンナノチューブを含むタイプの異なるカーボンナノチューブを含むものを、水、アルコール、エーテル、ケトン、アミド、ハロゲン化炭化水素およびこれらの組み合わせからなる群から選択される極性溶媒と界面活性剤とを含む分散媒体であって、前記界面活性剤は、イオン性界面活性剤、非イオン性界面活性剤、陽イオン界面活性剤、両性イオン界面活性剤およびこれらの組み合わせからなる群から選択されるものの中に分散させて分散系を調製することと、
前記分散系に含まれるタイプ別カーボンナノチューブが、タイプの異なるカーボンナノチューブに対して異なる吸着選択性を持つように化学的／生物学的変性剤であって、それぞれが半導体単層カーボンナノチューブへの吸着を示すポルフィリン、ポリ（９，９−ジオクチルフルオレニル−２，７−ジイル）、特異的配列を持つ一本鎖ＤＮＡからなる群から選択されるものにより変性された吸着剤であって、平均直径が１００ｎｍ〜５０μｍである不規則または粗い形状のシリカ球、平均直径が１００ｎｍ〜５０μｍである不規則または粗い形状のシリカ凝集体、シリカウェーハ、シリカ膜、多孔性シリカまたはこれらの組み合わせを含むシリカ材料、アルミナ材料、マグネシア材料およびこれらの組み合わせからなる群から選択される無機酸化物材料であるものに吸着されるよう、前記分散系と前記吸着剤とを混合することと、
前記分散系と前記吸着剤とを混合した後に超音波処理を実施することと、
前記吸着剤を前記分散系から分離することで、前記吸着剤に吸着した前記半導体単層カーボンナノチューブが、前記分散系中に濃縮された別のタイプの前記カーボンナノチューブから分離されることと
を含み、この方法を１回以上繰り返す、方法。
【請求項２】
前記界面活性剤は、ドデシル硫酸ナトリウムであるイオン性界面活性剤である、請求項１に記載の方法。
【請求項３】
前記界面活性剤の量は、前記分散媒体の総重量に対して１％以下である、請求項１または２に記載の方法。
【請求項４】
前記タイプ別カーボンナノチューブが吸着した前記吸着剤を処理して、前記タイプ別カーボンナノチューブおよび前記吸着剤を分離し、前記吸着剤をさらに使用できるように再生する後処理ステップをさらに含む、請求項１〜３のいずれか１項に記載の方法。
【請求項５】
前記処理は、超音波処理またはアニーリングを用いて、あるいは、フッ化水素酸および水酸化ナトリウムから選択される化学薬剤により、前記吸着剤を処理することを含む、請求項４に記載の方法。
【発明の詳細な説明】
【技術分野】
【０００１】
本発明は、カーボンナノチューブを処理する方法、かかる処理方法により製造されるカーボンナノチューブおよびそれを含むカーボンナノチューブデバイスに関する。特に、本発明は、半導体単層カーボンナノチューブ（Ｓ−ＳＷＮＴ）、金属性単層カーボンナノチューブ（Ｍ−ＳＷＮＴ）、カイラル型カーボンナノチューブ、本処理方法により製造されるカーボンナノチューブなど、タイプまたは特性の異なるカーボンナノチューブの効率的かつ費用効果に優れた分離／濃縮と、それらを含むカーボンナノチューブデバイスとに関するものである。
【背景技術】
【０００２】
カーボンナノチューブ（ＣＮＴ）は、電気的、機械的および化学的性質に優れているため、一次元ナノ材料として関心が高まっている。ナノ材料に関する集中的な研究により、カーボンナノチューブの用途は、多くの様々な分野で広範囲に拡大する可能性があると考えられている。たとえば、カーボンナノチューブは、ナノ電界効果トランジスタ、電界放出源、水素吸蔵材、高強度繊維およびセンサなど、エレクトロニクス、光学、力学、バイオテクノロジーおよび生態学の分野で使用することができる。
【０００３】
カーボンナノチューブは、層を形成する原子層の数により、単層カーボンナノチューブ（ＳＷＮＴ）および多層カーボンナノチューブ（ＭＷＮＴ）に分類することができる。具体的に述べると、多層カーボンナノチューブは、直径の異なる単層カーボンナノチューブを入れ子状にしたものとみなすことができる。カーボンナノチューブ分野の研究および応用では、単層カーボンナノチューブおよび原子層の数が比較的少ない多層カーボンナノチューブは、性能が際立っているため重要であることが示されている。
【０００４】
単層カーボンナノチューブは、伝導性に基づきＭ−ＳＷＮＴおよびＳ−ＳＷＮＴにさらに分類することができる。Ｍ−ＳＷＮＴは、たとえば、導電性フィルム、電界放出装置および同種のものなど、様々な装置に用いることができる。Ｓ−ＳＷＮＴは、たとえば、ナノ電界効果トランジスタ、センサおよび同種のものへの応用が確認されている。しかしながら、単層カーボンナノチューブは通常、Ｍ−ＳＷＮＴおよびＳ−ＳＷＮＴが混合されたバンドルとして成長するため、Ｍ−ＳＷＮＴあるいはＳ−ＳＷＮＴの用途は、バンドル中のそれらの割合によって制限される。単層カーボンナノチューブの直径およびカイラル角にもよるが、単層カーボンナノチューブは、ほとんどの場合、Ｍ−ＳＷＮＴが１／３およびＳ−ＳＷＮＴが２／３からなることが理論的に明らかになっている（たとえば、非特許文献１参照。）。しかしながら、プロセス条件、精製処理および同種のものが異なる場合、この炭素材料に含まれるＭ−ＳＷＮＴおよびＳ−ＳＷＮＴは、理論上の割合である１：２ではない。さらに、カーボンナノチューブは、炭素原子層の数の増加に伴い金属性が次第に高まり、最終的には、金属的になる。
【０００５】
カーボンナノチューブを作製する従来の方法として、グラファイトのアーク放電、化学蒸着プロセス、レーザー蒸発プロセスおよび同種のものが挙げられる。これら従来の方法で得られるカーボンナノチューブは、ほとんどの場合、Ｍ−ＳＷＮＴとＳ−ＳＷＮＴとの混じったバンドルを含む。したがって、Ｍ−ＳＷＮＴおよびＳ−ＳＷＮＴをそれぞれの応用分野で利用するには、伝導性の異なるカーボンナノチューブを互いに分離する必要がある。故に、カーボンナノチューブの分離は、重要な研究主題の１つになっている。
【０００６】
化学的および物理的性質の違いを利用してＭ−ＳＷＮＴとＳ−ＳＷＮＴとを分離すべく、これまでに多くの方法が提示されてきた。
【０００７】
【非特許文献１】齋藤  理一郎ら著，「マテリアルサイエンスアンドエンジニアリング（Ｍａｔｅｒｉａｌ  Ｓｃｉｅｎｃｅ  ａｎｄ  Ｅｎｇｉｎｅｅｒｉｎｇ）」，１９９３年，Ｂ１９巻，ｐ．１８５−１９１
【非特許文献２】「ジャーナルオブザアメリカンケミカルソサイティー（Ｊ．Ａｍ．Ｃｈｅｍ．Ｓｏｃ．）」，２００３年，第１２５号，ｐ．３３７０；アプライドフィジックスレターズ（Ａｐｐｌ．Ｐｈｙｓ．Ｌｅｔｔ．）２００４年，第８５巻，ｐ．１００６
【非特許文献３】「ジャーナルオブザアメリカンケミカルソサイティー」，２００４年，第１２６号，ｐ．１０１４
【非特許文献４】「サイエンス（Ｓｃｉｅｎｃｅ）」，２００３年，第３０１巻，ｐ．１５１９
【非特許文献５】「ナノレターズ（Ｎａｎｏ  Ｌｅｔｔ．）」，２００３年，第３巻，ｐ１２４５
【非特許文献６】「ネイチャーナノテクノロジー（Ｎａｔｕｒｅ  Ｎａｎｏｔｅｃｈｎｏｌｏｇｙ）」，２００６年，第１号，ｐ．６０
【非特許文献７】「サイエンス」，２００３年，第３０２巻，ｐ．１５４５；「ナノレターズ」，２００４年，第４巻，ｐ．５４３
【非特許文献８】ケムフィズケム（Ｃｈｅｍ．Ｐｈｙｓ．Ｃｈｅｍ．），２００４年，第５巻，ｐ．６１９；「ジャーナルオブザアメリカンケミカルソサイティー」，２００５年，第１２７号，ｐ．１０２８７
【発明の開示】
【発明が解決しようとする課題】
【０００８】
化学的アプローチは、ＳＷＮＴを効率的に分離する有望な手段と考えられている。化学／生体分子の中には、ＳＷＮＴの直径／特性に対して選択性を有することが示されているものもある。たとえば、カルボキシ基を持つＳＷＮＴを出発材料として、オクタドデシルアミン（たとえば、非特許文献２参照。）またはポルフィリン（たとえば、非特許文献３参照。）を選択し、Ｍ−ＳＷＮＴからＳ−ＳＷＮＴを分離している。さらに、選択的な共有結合によるＳＷＮＴの機能化も報告されている（たとえば、非特許文献４参照。）。しかしながら、処理後のＳＷＮＴは、元の構造および特性が損なわれるか、劣化するため、所望の生成物は収率が低い。
【０００９】
Ｍ−ＳＷＮＴについては、元のＳＷＮＴと臭素との選択的相互作用を利用して、得られたサンプルの密度の違いに基づきＳ−ＳＷＮＴから分離されている（たとえば、非特許文献５参照。）。最近では、直径、バンドギャップおよび電子的特徴に従って異なるタイプのカーボンナノチューブを分離する密度勾配超遠心法が、有望なプロセスであると考えられている（たとえば、非特許文献６参照。）。しかしながら、この分離プロセスには時間がかかるうえ、遠心分離にも費用がかかる。
【００１０】
ＤＮＡでラッピングしたＭ−ＳＷＮＴおよびＳ−ＳＷＮＴを陰イオン交換クロマトグラフィーまたは遠心分離で分離することも報告されている（たとえば、非特許文献７参照。）。陰イオン交換クロマトグラフィーによる分離を用いる場合、費用がかかるうえ、ＳＷＮＴからラッピングしたＤＮＡを除去する必要もある。
【００１１】
アミノ基とＭ−ＳＷＮＴとの選択的相互作用を利用したＳＷＮＴの分離については、以前に報告されている（たとえば、非特許文献８参照。）。しかし、この分離プロセスでは、時間がかかるうえ、高価な遠心分離プロセスも必要となる。
【００１２】
そこで、カーボンナノチューブの処理に関しては、Ｍ−ＳＷＮＴおよびＳ−ＳＷＮＴなど、タイプまたは特性の異なるカーボンナノチューブを、手軽に分離することができる効率的で費用効果に優れた新しいプロセスが望まれている。
【課題を解決するための手段】
【００１３】
第１の態様では、本発明は、カーボンナノチューブを処理する方法であって、
該カーボンナノチューブを分散媒体中に分散させて分散系を調製することと、
該分散系に含まれるタイプ別カーボンナノチューブが、タイプまたは特性の異なるカーボンナノチューブに対して異なる吸着選択性を持つように化学的／生物学的変性剤により変性された吸着剤に吸着されるよう、該分散系と吸着剤とを混合することと、
吸着剤を分散系から分離し、吸着剤に吸着されたタイプ別カーボンナノチューブを分散系に濃縮された別のタイプのカーボンナノチューブから分離することと
を含む、方法を提供する。
【００１４】
Ｍ−ＳＷＮＴおよびＳ−ＳＷＮＴなど、タイプまたは特性の異なるカーボンナノチューブについては、本発明の方法によって濃縮または分離することができる。たとえば、Ｍ−ＳＷＮＴに対して吸着選択性を示す化学的／生物学的変性剤を用いて、Ｍ−ＳＷＮＴを吸着剤に吸着させ、得られる分散系中にＳ−ＳＷＮＴを濃縮させる。別の方法としては、Ｓ−ＳＷＮＴに対して吸着選択性を示す化学的／生物学的変性剤を用いて、Ｓ−ＳＷＮＴを吸着剤に吸着させ、得られる分散系にＭ−ＳＷＮＴを濃縮させる。
【００１５】
本発明の一実施形態では、本発明の方法に用いるカーボンナノチューブは、ＳＷＮＴまたはＭＷＮＴである。本発明の好ましい一実施形態では、異なるタイプのカーボンナノチューブは、Ｍ−ＳＷＮＴ、Ｓ−ＳＷＮＴおよびカイラル型カーボンナノチューブを含むものである。
【００１６】
本発明の一実施形態では、吸着剤は、無機酸化物材料を含むものである。特に、無機酸化物材料は、シリカ材料、アルミナ材料、マグネシア材料またはこれらの組み合わせからなる群から選択される。好ましくは、シリカは、シリカ球、シリカ凝集体、シリカウェーハ、シリカ膜、多孔性シリカまたはこれらの組み合わせを含む。一層好ましくは、無機酸化物材料は、不規則または粗い形状のシリカ球またはシリカ凝集体から選択されてもよい。さらに一層好ましくは、無機酸化物材料は、平均直径が１００ｎｍ〜５０μｍ、好ましくは１μｍ〜４０μｍ、一層好ましくは２０μｍのシリカ球またはシリカ凝集体である。さらに、このシリカ球またはシリカ凝集体は、不規則な形状または粗い形状であることが好ましい。
【００１７】
本発明の方法では、化学的／生物学的変性剤で吸着剤を変性させる。好ましくは、化学的／生物学的変性剤は、Ｍ−ＳＷＮＴに対して吸着性を示す臭素、アミノ含有化合物、中性の芳香族高分子、電荷移動芳香族分子、ジアゾ化合物およびこれらの組み合わせからなる群から選択される。アミノ含有化合物は、プロピルアミン、オクチルアミン、オクタデシルアミンまたは３−アミノプロピルトリエチルシランを含むものである。中性の芳香族高分子は、ナフタレンまたはアントラセンを含むものである。電荷移動芳香族分子は、２，３−ジクロロ−５，６−ジシアノ−１，４−ベンゾキノン（ＤＤＱ）および７，７，８，８−テトラシアノキノジメタン（ＴＣＮＱ）を含むものである。化学的／生物学的変性剤は、Ｓ−ＳＷＮＴに対して吸着を示すポルフィリン、ポリ（９，９−ジオクチルフルオレニル−２，７−ジイル）、特異的配列を持つ一本鎖ＤＮＡからなる群から選択されることが好ましい場合もある。化学的／生物学的変性剤は、カイラル型カーボンナノチューブに対して吸着性を示すジポルフィリンであることが好ましい場合もある。
【００１８】
本発明の一実施形態では、分散媒体は、水、アルコール、エーテル、ケトン、アミド、ハロゲン化炭化水素およびこれらの組み合わせからなる群から選択される極性溶媒を含んでもよい。一層好ましくは、アルコール極性溶媒は、メタノール、エタノールおよび同種のものなど、低級アルコール（１個から６個の炭素原子を含むアルコール）を含むものである。エーテル極性溶媒は、ジエチルエーテル、テトラヒドロフランおよび同種のものを含むものである。ケトン極性溶媒は、Ｎ−メチル−２−ピロリドン（ＮＭＰ）、メチルエチルケトンおよび同種のものを含むものである。アミド極性溶媒は、Ｎ，Ｎ−ジメチルホルムアミド、Ｎ，Ｎ−ジエチルホルムアミドおよび同種のものを含むものである。ハロゲン化炭化水素は、オルト−ジクロロベンゼン（ＯＤＣＢ）およびクロロホルムを含むものである。
【００１９】
本発明の好ましい一実施形態では、分散媒体は、界面活性剤および上記の極性溶媒を含むものである。界面活性剤は、ドデシル硫酸ナトリウム（ＳＤＳ）などのイオン性界面活性剤、トリトンＸ１００などの非イオン性界面活性剤、陽イオン界面活性剤、両性イオン界面活性剤およびこれらの組み合わせからなる群から選択される。分散媒体は、ドデシル硫酸ナトリウムなどのイオン性界面活性剤と水およびアルコールなどの極性溶媒とからなる系であることが好ましい。界面活性剤の量は、分散媒体の総重量に対して１ｗｔ％以下、好ましくは０．２〜１．０ｗｔ％、一層好ましくは０．５ｗｔ〜０．９ｗｔ％である。たとえば、分散媒体は、ドデシル硫酸ナトリウムを、好ましくは０．２〜１．０ｗｔ％、一層好ましくは０．５ｗｔ〜０．９ｗｔ％含むものである。
【００２０】
本発明の方法では、該吸着剤と分散系とを混合した後に任意に超音波処理を行う。
【００２１】
本発明の方法は、タイプ別カーボンナノチューブと吸着剤とが分離するよう、タイプ別カーボンナノチューブの吸着した吸着剤を処理し、吸着剤をさらに使用できるように再生させる後処理ステップをさらに含むものである。後処理ステップは、好ましくは、超音波処理またはアニーリングを用いて、あるいは、フッ化水素酸などの酸と水酸化ナトリウムなどの塩基とから選択される化学薬剤により該吸着剤を処理することを含むものである。
【００２２】
好ましくはおよび任意に、所望の特性またはタイプのカーボンナノチューブをより高い割合で得るため、本発明の方法を１回以上繰り返してもよい。
【００２３】
第２の態様では、本発明は、本発明の処理方法により製造されるカーボンナノチューブに関する。本発明の処理方法により得られるカーボンナノチューブは、Ｓ−ＳＷＮＴまたはＭ−ＳＷＮＴあるいはカイラル型カーボンナノチューブを含むものである。本発明の処理方法によるカーボンナノチューブは、従来のプロセスにより製造または処理されるカーボンナノチューブと比べると、所望のカーボンナノチューブ含有率が非常に高く、場合によっては１００％にもなるため非常に特徴的な特性を有する。
【００２４】
第３の態様では、本発明は、本発明の方法により製造されるカーボンナノチューブを含むカーボンナノチューブデバイスを提供する。好ましくは、このデバイスは、カーボンナノチューブの導電性フィルム、電界放出源、トランジスタ、導線、ナノ電気機械システム（ＮＥＭＳ）、ナノカンチレバー、量子計算装置、発光ダイオード、太陽電池、表面伝導型電子放出素子ディスプレイ、フィルタ、薬物送達システム、熱伝導材料、ナノノズル、エネルギー貯蔵システム、燃料電池、センサまたは触媒担体材料を含むものである。
【００２５】
本発明のこれらおよび他の態様は、本発明の種々の実施形態を開示する下記の本発明の詳細な説明および図面の説明から明らかになるであろう。
【発明の効果】
【００２６】
本発明では、半導体単層カーボンナノチューブ（Ｓ−ＳＷＮＴ）、金属性単層カーボンナノチューブ（Ｍ−ＳＷＮＴ）およびカイラル型カーボンナノチューブなどタイプまたは特性の異なるＣＮＴの効率的で費用効果に優れた分離／濃縮を提供しており、処理後の生成物は、所望のカーボンナノチューブを高い割合あるいは１００％で含むことも可能である。
【００２７】
本発明は、下記の詳細な説明および添付図面からさらに十分に理解されるであろう。詳細な説明および添付図面は、例示のみを目的としており、したがって、本発明を限定するものではない。
【発明を実施するための最良の形態】
【００２８】
次に、図面を参照しながら、例示した本発明の実施形態を説明する。
【００２９】
本発明の一実施形態では、本発明は、カーボンナノチューブを処理する方法であって、
該カーボンナノチューブを分散媒体中に分散させて分散系を調製することと、
該分散系に含まれるタイプ別カーボンナノチューブが、タイプまたは特性の異なるカーボンナノチューブに対して異なる吸着選択性を持つように化学的／生物学的変性剤により変性された吸着剤に吸着されるよう、該分散系と吸着剤とを混合することと、
吸着剤を分散系から分離し、吸着剤に吸着されたタイプ別カーボンナノチューブを分散系に濃縮された別のタイプのカーボンナノチューブから分離することと
を含む、方法を提供する。
【００３０】
本発明の方法では、吸着剤は、化学的／生物学的変性剤上の化学的／生物学的官能基に共有的または非共有的に結合している。化学的／生物学的変性剤の化学的／生物学的官能基は、共有結合的、非共有結合的またはイオン的な手段あるいは他の生物学的な選択的相互作用および同種の手段により、分散媒体中に分散したタイプ別カーボンナノチューブと選択的に相互作用する。本発明の方法を、「フィッシング」分離プロセスとして模式的に示すことができる。ここで、分散媒体中に分散したカーボンナノチューブは、「魚」であり、カーボンナノチューブが分散した分散媒体は、「池」であり、吸着剤は、「釣り竿」として機能する。吸着剤と、カーボンナノチューブが分散媒体中に分散した分散系とを任意の従来の手段で混合し、分散系からタイプ別カーボンナノチューブを吸着剤に選択的に吸着させる。吸着剤を分散系から分離するときには、吸着剤は、「釣り竿」として機能してそのタイプ別カーボンナノチューブを選択的に釣り尽くしており、池に分散していたタイプ別カーボンナノチューブは、このとき吸着剤に吸着している。一方、別のタイプのカーボンナノチューブに関しては、このように得られた分散系に濃縮されており、濾過などの単純なプロセスにより得ることができる。
【００３１】
カーボンナノチューブ
本発明の方法で使用するカーボンナノチューブとしては、単層カーボンナノチューブまたは二層カーボンナノチューブ（ＤＷＮＴ）および３層以上のカーボンナノチューブなどの多層カーボンナノチューブを用いることができる。本発明の方法では、Ｍ−ＳＷＮＴとＳ−ＳＷＮＴとが混合した単層カーボンナノチューブのバンドルを処理することが好ましい場合もある。本発明の処理対象のカーボンナノチューブについては、アーク放電プロセス、ＣＶＤプロセスおよびレーザー蒸発プロセスなど、従来のプロセスで成長させることができる。しかし、本発明の処理対象のカーボンナノチューブの作製方法は、特に限定されるものではない。本発明の方法では、たとえば、カーボンナノテクノロジーインク（Ｃａｒｂｏｎ  Ｎａｎｏｔｅｃｈｎｏｌｏｇｉｅｓ  Ｉｎｃ．）（米国）製の市販品ＨｉＰｃｏ−ＳＷＮＴ（Ｆｅナノ粒子を触媒として高温高圧で一酸化炭素を分解して製造される）など、市販されている、あるいは、任意の従来のプロセスで製造されるどのような単層カーボンナノチューブも処理することができる。
【００３２】
さらに、任意に好ましくは、本発明の処理対象のカーボンナノチューブを精製して、金属触媒粒子および無定形炭素などの不純物を減少させてから、本発明の方法により処理してもよい。
【００３３】
分散媒体に加えたカーボンナノチューブの分散系
本発明の「フィッシング」プロセスでは、吸着剤は、タイプ別カーボンナノチューブに対して吸着選択性を示す。吸着剤に吸着したタイプ別カーボンナノチューブを分離すると、分散媒体中に別のタイプのカーボンナノチューブが濃縮されている分散系が得られる。したがって、カーボンナノチューブの分散系を調製し、分離プロセスを成功裏に実施するには、本発明で使用する分散媒体の選択が極めて重要である。
【００３４】
分散媒体は、カーボンナノチューブの分散に使用できる任意の従来の極性溶媒のみからなっていても構わない。極性溶媒の例として、水；メタノール、エタノールおよび同種のものといった低級アルコール（１個から６個の炭素原子を含むアルコール）などのアルコール；ジエチルエーテル、テトラヒドロフランおよび同種のものなどのエーテル；Ｎ−メチル−２−ピロリドン、メチルエチルケトンおよび同種のものなどのケトン；Ｎ，Ｎ−ジメチルホルムアミド、Ｎ，Ｎ−ジエチルホルムアミドおよび同種のものなどのアミド；ならびにオルト−ジクロロベンゼンおよびクロロホルムなどのハロゲン化炭化水素；およびこれらの組み合わせが挙げられる。さらに、たとえば、金属塩化物（塩化ナトリウムなど）の溶融塩など、イオン性液体を、本発明の分散媒体として用いてもよい。極性溶媒のみを分散媒体として使用する場合、分散媒体は、Ｎ−メチル−２−ピロリドン、オルト−ジクロロベンゼン、Ｎ，Ｎ−ジメチルホルムアミド、Ｎ，Ｎ−ジエチルホルムアミドおよびテトラヒドロフランからなる群から選択されることが好ましい。
【００３５】
好ましくは、本発明の分散媒体は、界面活性剤および上記の極性溶媒からなる。界面活性剤が存在すると、選択性を有する化学的／生物学的官能基とタイプ別カーボンナノチューブ（Ｍ−ＳＷＮＴなど）との相互作用と、界面活性剤分子とタイプ別カーボンナノチューブ（Ｍ−ＳＷＮＴなど）との相互作用の間で競合が生じる。競合が起こると、効果的かつ効率的に「フィッシング」分離プロセスを実施することが可能になる。界面活性剤が分散媒体に含まれる場合、界面活性剤の量が多すぎると、カーボンナノチューブと吸着剤の活性基との相互作用を阻害する可能性があるため、分散媒体の総重量を基準として界面活性剤の量を制限する必要がある。したがって、界面活性剤の量は、分散媒体の総重量に対して１ｗｔ％以下、好ましくは０．２〜１．０ｗｔ％、一層好ましくは０．５ｗｔ〜０．９ｗｔ％である。
【００３６】
カーボンナノチューブの分散に使用できるのであれば、本発明の方法で使用する界面活性剤に特に制限はない。本発明では、たとえば、陰イオン界面活性剤、陽イオン界面活性剤、非イオン性界面活性剤または両性界面活性剤など、標準的なものであれば、どのような界面活性剤を使用しても構わない。陰イオン界面活性剤の典型的な例として、たとえば、アルキル硫酸ナトリウム、アルキルスルホン酸ナトリウム、アルキルアリールスルホン酸ナトリウム、ナトリウム第二級アルキルスルファートおよび同種のものなどが挙げられる。陰イオン界面活性剤の具体的な例として、ドデシル硫酸ナトリウム（ｓｏｄｉｕｍ
ｄｏｄｅｃｙｌ  ｓｕｌｆａｔｅ，ＳＤＳ）を挙げることができる。陽イオン界面活性剤の典型的な例として、たとえば、セチルトリメチルアンモニウムブロミド、ステアリルジメチルベンジルアンモニウムクロリドおよび同種のものなど、第四級アンモニウム塩界面活性剤が挙げられる。非イオン性界面活性剤の典型的な例として、たとえば、脂肪アルコールポリオキシエチレンエーテル、アルキルフェノールポリオキシエチレンエーテル、脂肪酸ポリオキシエチレンエーテル、脂肪酸多価アルコールエステル、ポリオキシエチレンアルキルアミンおよび同種のものが挙げられる。非イオン性界面活性剤の具体例として、トリトンＸ１００がある。両性界面活性剤の典型的な例として、ベタイン両性界面活性剤、アミノ両性界面活性剤およびイミダゾリン界面活性剤が挙げられる。通常、上記の界面活性剤の１種または複数種を水、Ｎ，Ｎ−ジメチルホルムアミド（ＤＭＦ）などの従来の溶媒に溶解させることで、分散媒体系を得ることができる。
【００３７】
本発明の方法では、ＳＷＮＴを分散しやすくなるため、イオン性界面活性剤を用いることが好ましい。たとえば、本発明で使用する界面活性剤は、ドデシル硫酸ナトリウムでもよく、濃度は、分散媒体の総重量に対して１ｗｔ％以下、好ましくは０．２〜１．０ｗｔ％、一層好ましくは０．５ｗｔ〜０．９ｗｔ％である。
【００３８】
さらに、極性溶媒／界面活性剤系を分散媒体として用いる場合、使用する単層カーボンナノチューブは、シリカ、アルミナおよび同種のものといった無機酸化物材料などの吸着剤あるいは本方法で使用する界面活性剤と、非特異的に相互に作用してもよい。したがって、非特異的な相互作用または非選択的な物理吸着が本発明の方法に与える悪影響を排除するため、適切な処理を行うことが望ましい。そこで、本発明の処理方法の別の方法として、非特異的な相互作用を排除するために超音波処理を施してもよい。
【００３９】
また、分散媒体に加えたカーボンナノチューブの分散系を調製する方法にも特に制限はない。任意の従来の分散手法を用いることができる。たとえば、撹拌、超音波処理および同種のものを用いて、分散媒体に加えたカーボンナノチューブの均一な分散系を生成してもよい。
【００４０】
吸着剤
「フィッシング」分離プロセスで「釣り竿」として用いる吸着剤に関しては、ナノサイズ粒子への加工が可能であり、十分に変性することができて、加熱あるいは化学薬品による分解によって手軽に除去または再利用できるものであれば、どのような材料を用いても構わない。たとえば、シリカ材料、アルミナ材料、マグネシア材料および同種のものといった無機酸化物材料などの吸着剤を本発明の「釣り竿」として用いてもよい。好ましくは、シリカ材料を本発明の方法の釣り竿として用いる。一層好ましくは、シリカ材料は、シリカ球、シリカ凝集体、シリカウェーハ、シリカ膜もしくは多孔性シリカまたはこれらの組み合わせなど、構造が異なるシリカであってもよい。
【００４１】
作業が簡便なため、シリカウェーハなどのシート状のシリカ材料を用いてもよい。変性シリカウェーハを使用する場合は、分散系に直接入れて、分散系から手で簡単に引き上げることができる。また、シリカ球またはシリカ凝集体を「釣り竿」として使用する場合も、単純な分離プロセス、すなわち、濾過を用いることができるため、作業には好都合である。
【００４２】
シリカ球またはシリカ凝集体を「釣り竿」として用いる場合、カーボンナノチューブの吸着効率はシリカ球またはシリカ凝集体の構造および直径の違いが反映されるのが一般的であるため、シリカ球またはシリカ凝集体は、構造および直径が異なっても構わない。たとえば、中空シリカ球とシリカ殻を持つ核−殻構造は、ほとんどの場合、表面積が大きいため、「釣り竿」として用いるのが望ましい。シリカ球の直径が極度に小さいと、制御できない物理吸着が起こるため、導電特性が異なるカーボンナノチューブの変性シリカへの選択的な吸着に好ましくない影響を与える。一方、直径が極度に大きいと、表面積が小さくなるため、化学的相互作用の効率が低下する。そのため、シリカ凝集体の平均直径は、１００ｎｍ〜５０μｍ、好ましくは１μｍ〜４０μｍ、一層好ましくは１０μｍ〜３０μｍ、最も好ましくは２０μｍの範囲であってもよい。
【００４３】
形状が相対的に不規則的または粗い場合、表面積がある程度は大きくなるかもしれないが、他方でナノスケール系におけるカーボンナノチューブとシリカ球との集塊が減少する可能性がある。したがって、本発明の一実施形態では、形状が相対的に不規則的または粗くて、平均直径が１００ｎｍ〜５０μｍ、好ましくは１μｍ〜４０μｍ、一層好ましくは１０μｍ〜３０μｍ、最も好ましくは２０μｍであるシリカ球またはシリカ凝集体を本発明の「釣り竿」として用いることが好ましい。
【００４４】
同様に、使用する多孔性シリカ材料の細孔の平均的な大きさが小さい場合も、制御できない物理吸着が起こる可能性がある。一方、使用する多孔性シリカ材料の細孔の平均的な大きさが大きい場合、吸着全体が低下するであろう。したがって、使用する多孔性シリカ材料の細孔の平均的な大きさは、好ましくは１ｎｍ〜１０μｍ、一層好ましくは５ｎｍ〜１μｍ、さらに一層好ましくは１０ｎｍ〜５００ｎｍである。
【００４５】
また、構造および形状面から見たシリカ材料の上記の選択性は、アルミナ材料およびマグネシア材料といった無機酸化物材料など、他の吸着剤に当てはめてもよい。
【００４６】
本発明では、化学的／生物学的変性剤については、シリカ材料といった無機酸化物材料などの吸着剤の化学的／生物学的な変性に使用できるものであれば、分離対象のタイプ別または特性別ＣＮＴに応じて好適に決定しても構わない。本発明者らが行った集中的な研究および調査により、臭素、アミノ含有化合物（オクチルアミン（ｏｃｔｙｌａｍｉｎｅ）、プロピルアミン（ｐｒｏｐｙｌａｍｉｎｅ）、オクタデシルアミン（ｏｃｔａｄｅｃｙｌａｍｉｎｅ）または３−アミノプロピルトリエチルシラン（３−ａｍｉｎｏｐｒｏｐｙｌｔｒｉｅｔｈｙｌｓｉｌａｎｅ）および同種のものなど）、中性の芳香族高分子（ナフタレンまたはアントラセンおよび同種のものなど）、電荷移動芳香族分子（２，３−ジクロロ−５，６−ジシアノ−１，４−ベンゾキノン（２，３−ｄｉｃｈｌｏｒｏ−５，６−ｄｉｃｙａｎｏ−１，４−ｂｅｎｚｏｑｕｉｎｏｎｅ，ＤＤＱ）、７，７，８，８−テトラシアノキノジメタン（７，７，８，８−ｔｅｔｒａｃｙａｎｏｑｕｉｎｏｄｉｍｅｔｈａｎｅ，ＴＣＮＱ）および同種のものなど）およびジアゾ化合物は、Ｍ−ＳＷＮＴへの吸着を示すことが明らかになった。シリカ材料といった無機酸化物材料などの吸着剤にＭ−ＳＷＮＴを吸着させるには、カーボンナノチューブ／分散媒体系中に分散したＭ−ＳＷＮＴを吸着剤に吸着させる間に、得られる分散系中にＳ−ＳＷＮＴが濃縮されるように、上記の任意の材料を用いて吸着剤を変性してもよい。他方、ポルフィリン、ポリ（９，９−ジオクチルフルオレニル−２，７−ジイル）（ｐｏｌｙ（９，９−ｄｉｏｃｔｙｌｆｌｕｏｒｅｎｙｌ−２，７−ｄｉｙｌ）および特異的配列を持つ一本鎖ＤＮＡは、Ｓ−ＳＷＮＴへの吸着を示す。したがって、ポルフィリン、ポリ（９，９−ジオクチルフルオレニル−２，７−ジイル）および特異的配列を持つ一本鎖ＤＮＡのいずれか１つで吸着剤を変性すれば、カーボンナノチューブ／分散媒体系中に分散したＳ−ＳＷＮＴが吸着剤に吸着する間に、Ｍ−ＳＷＮＴは得られる分散系に濃縮する。
【００４７】
金属性特性および半導体特性に基づくカーボンナノチューブの分離に加えて、キラリティーなどの特性を基準として、本発明の「フィッシング」分離プロセスを用いて所望のカーボンナノチューブを分離することもできる。カイラル型カーボンナノチューブの分離には、シリカ材料といった無機酸化物材料などの吸着剤を処理するために、ジポルフィリンなどの高度な選択的材料を化学的／生物学的変性剤として用いてもよい。一例を挙げると、カイラル型カーボンナノチューブを選択的に分離する「フィッシング」プロセスでは、メタ−フェニレン架橋亜鉛（ＩＩ）ジポルフィリン（ｍｅｔａ−ｐｈｅｎｙｌｅｎｅ−ｂｒｉｄｇｅｄ  ｚｉｎｃ（ＩＩ）ｄｉｐｏｒｐｈｙｒｉｎ）を化学的／生物学的変性剤として用い、メタノールなどのアルコール溶媒を分散媒体として用いることができる。
【００４８】
シリカ材料といった無機酸化物材料などの吸着剤を化学的／生物学的変性剤で変性するプロセスに特に制限はない。変性は、ほとんどの場合、吸着剤と化学的／生物学的変性剤とを混合し、任意に加熱、超音波処理および同種のものにより、変性剤を吸着剤の表面に吸着させることで実施することができる。
【００４９】
「フィッシング」分離プロセスの概略説明
本発明のプロセスを模式的に示す図１を参照しながら、本発明の「フィッシング」分離プロセスを説明する。
【００５０】
図１のステップ１に示すように、市販のシリカまたは溶液で合成したシリカに、化学的／生物学的変性剤で化学的／生物学的変性を施す。このプロセスで用いるシリカ（ｓｉｌｉｃａ）は、シート状でも、粉末状でもよい。市販のＨｉｐｃｏ  ＳＷＮＴなどのカーボンナノチューブを、任意に超音波処理などの従来の技法を利用して、界面活性剤を使用してあるいは使用せずに（図１のステップ２に示したように）適切な分散媒体中に分散させる。次いで、図１のステップ３に示すように、この変性シリカを上記のＳＷＮＴ／分散媒体系と混合する。使用する吸着剤が、シリカウェーハなど、プレート状である場合、調製済みの分散系に直接入れてもよい。その後、吸着剤と混合した分散系に、適切な時間にわたり超音波処理、加熱および同種のものなどの処理を施して、タイプ別カーボンナノチューブを吸着剤の表面に吸着させることができる。続いて、図１のステップ５に示すように、タイプ別カーボンナノチューブの吸着した吸着剤を分散媒体から分離することができる。使用する吸着剤の形状に応じて、上記の分離作業を行う際に異なるプロセスを用いても構わない。たとえば、シリカウェーハなどのプレート状材料の場合、手または機械などによる単純な作業で、タイプ別カーボンナノチューブが吸着したプレート状材料を分散媒体から引き上げることができる。シリカ球またはシリカ凝集体など、顆粒状の吸着剤を用いる場合、適切な孔径の大きさの濾過膜を利用した従来の濾過プロセスで吸着剤を分散媒体から分離しても構わない。他方で、タイプ別カーボンナノチューブの吸着した吸着剤を分離すると、図１のステップ４に示すように分散媒体中に別のタイプのカーボンナノチューブが濃縮されている。
【００５１】
本発明の「フィッシング」分離プロセスにより、タイプの異なるカーボンナノチューブを高い割合で得ることができる。たとえば、吸着したタイプ別カーボンナノチューブを、超音波処理などの従来の技法により吸着剤から分離することで、非常に高い割合、最大１００％でタイプ別カーボンナノチューブ（Ｍ−ＳＷＮＴまたはＳ−ＳＷＮＴなど）を得ることもできる。分散媒体中に濃縮される別のタイプのカーボンナノチューブの割合は、６０〜１００％、好ましくは６０〜８０％になる場合もある。
【００５２】
本発明の好ましい一実施形態では、本発明の「フィッシング」分離プロセスを繰り返してもよい。その結果、分散媒体中に分散した別のタイプのカーボンナノチューブの割合をさらに高めることができる。タイプまたは特性の異なるＳＷＮＴが高い割合またはおよそ１００％になるまで、本発明の「フィッシング」分離を繰り返してもよい。
【００５３】
本発明の別の実施形態では、本発明の方法は、タイプ別カーボンナノチューブと吸着剤とを分離し、さらに使用できるように吸着剤を再生させるよう、タイプ別カーボンナノチューブの吸着した吸着剤を処理する後処理ステップをさらに含むものである。再生処理は、超音波処理またはアニーリングあるいは他のプロセスを用いて該吸着剤を処理することで行うことができる。１つには、再生処理を行うことで吸着剤に吸着したタイプ別カーボンナノチューブを回収し、得られるタイプ別カーボンナノチューブを１００％にもなる高い割合にすることが可能である。もう１つには、再生処理により得られる吸着剤を「フィッシング」プロセスにおいて再び用いることができ、それにより費用が削減される。
【００５４】
超音波処理またはアニーリングなどの再生処理を用いると、吸着剤とカーボンナノチューブとの間の吸着が弱まるため、吸着したカーボンナノチューブを吸着剤から分離することができる。他のプロセスとして、酸または塩基などの化学薬剤を用いて吸着したカーボンナノチューブを吸着剤から分離する化学的プロセスが挙げられる。たとえば、シリカ材料を吸着剤とした場合、フッ化水素酸（ＨＦ）の水溶液を適切な濃度（５％〜４９％ＨＦなど）で用いてシリカ材料を溶解／分散させてもよい。あるいは、アルミナ材料を用いる場合、酸と塩基の水溶液、たとえば、ＮａＯＨ溶液を用いてアルミナ材料を溶解／分散させてもよい。タイプ別カーボンナノチューブの吸着した吸着剤を酸または塩基などの化学薬剤で処理する場合、タイプ別カーボンナノチューブの堆積物が得られ、次いでこれを水またはアルコールで洗浄し、タイプ別カーボンナノチューブを高い割合で得る。
【００５５】
評価および解析方法
タイプ別カーボンナノチューブと選択的に相互に作用する化学基の存在を確認するため、シリカ材料などの吸着剤をＸ線光電子分光法で評価および解析する。
【００５６】
ラマンスペクトルおよび可視−近赤外スペクトルにより、分離したカーボンナノチューブ（Ｓ−ＳＷＮＴまたはＭ−ＳＷＮＴなど）の評価および解析を行う。
【００５７】
ラマン分光法は、単層カーボンナノチューブの解析を行う強力な手段であり、単層カーボンナノチューブの直径および電気的特性を決定することができる。ラマン分光法を実施する場合、ラマン試験に使用するサンプルをすべて以下のとおり処理してもよい：単層カーボンナノチューブの凝集が試験結果に与える影響を排除するため、エタノールで５分以上超音波処理し、次いで得られた懸濁液をガラスシートに滴下し、風乾させる。
【００５８】
ラマンスペクトルでは、単層カーボンナノチューブの特徴的な散乱モードの１つであるラジアルブリージングモード（Ｒａｄｉａｌ−Ｂｒｅａｔｈｉｎｇ  Ｍｏｄｅ，ＲＢＭ）が、１３０〜３５０ｃｍ-1という低波数で現れる。ＲＢＭモードの波数は、単層カーボンナノチューブの直径に反比例し、この反応をω＝２２３．７５／ｄ＋６．５と表すことができ（たとえば、リュー，Ｓ．Ｃ．（Ｌｙｕ，Ｓ．Ｃ．）；リウ，Ｂ．Ｃ．（Ｌｉｕ，Ｂ．Ｃ．）；リー，Ｔ．Ｊ．（Ｌｅｅ，Ｔ．Ｊ．）；リウ，Ｚ．Ｙ．（Ｌｉｕ，Ｚ．Ｙ．）；ヤン，Ｃ．Ｗ（Ｙａｎｇ，Ｃ．Ｗ）；パーク，Ｃ．Ｙ．（Ｐａｒｋ，Ｃ．Ｙ．）；リー，Ｃ．Ｊ．（Ｌｅｅ，Ｃ．Ｊ．）著，ケミカルコミュニケーション（Ｃｈｅｍ．Ｃｏｍｍｕｎ．），２００３年，ｐ．７３４を参照。）、式中、ωはｃｍ-1単位のＲＢＭの波数、ｄはｎｍ単位の単層カーボンナノチューブの直径であり、この式には凝集作用も考慮されている。１３０〜３５０ｃｍ-1のＲＢＭの波数は、０．６〜１．８ｎｍの直径に対応する。一方、１５５２ｃｍ-1のショルダーピークは、１５８６ｃｍ-1（Ｇバンド）のメインピークの左に出現するが、これは、グラファイトのＥ2gモードの分裂に起因するものである。また、ショルダーピークも、単層カーボンナノチューブの特徴的な散乱モードの１つである（たとえば、粕谷厚生（Ａ．Ｋａｓｕｙａ），佐々木勇一（Ｙ．Ｓａｓａｋｉ），▲斎▼藤弥八（Ｙ．Ｓａｉｔｏ），田路和幸（Ｋ  Ｔｏｈｊｉ），仁科雄一郎（Ｙ．Ｎｉｓｈｉｎａ）著，フィジカルレビューレターズ（Ｐｈｙｓ．Ｒｅｖ．Ｌｅｔｔ．），１９９７年，第７８巻，ｐ．４４３４を参照。）。これらの特徴的なピークに加えて、１３２０ｃｍ-1に出現するピークは、欠陥が誘発するモード、すなわち、Ｄバンドに対応し、これは、サンプルに含まれる無定形炭素および同種のものの欠陥に対応するものである。さらに、Ｇ／Ｄ比は、単層カーボンナノチューブの純度を評価する指標であり、この比は、単層カーボンナノチューブの純度の上昇とともに大きくなる（たとえば、片浦弘道（Ｈ．Ｋａｔａｕｒａ），熊沢吉徳（Ｙ．Ｋｕｍａｚａｗａ），真庭豊（Ｙ．Ｍａｎｉｗａ），大塚洋介（Ｙ．Ｏｈｔｓｕｋａ），Ｒ．セン（Ｒ．Ｓｅｎ），鈴木信三（Ｓ．Ｓｕｚｕｋｉ），阿知波洋次（Ｙ．Ａｃｈｉｂａ）著，カーボン（Ｃａｒｂｏｎ），２０００年，第３８巻，ｐ．１６９１を参照。）。
【００５９】
可視−近赤外スペクトルを用いて半導体ＳＷＮＴとＭ−ＳＷＮＴの比を判定することもできる。
【００６０】
実施例
以下の実施例は、本発明を詳細に説明することを意図している。しかしながら、本発明の範囲は、こうした実施例により限定されるものではなく、特許請求の範囲により規定されるものである。本明細書に特に記載がない限り、元のカーボンナノチューブまたは処理後のカーボンナノチューブにおけるＳ−ＳＷＮＴまたはＭ−ＳＷＮＴの割合は、Ｓ−ＳＷＮＴおよびＭ−ＳＷＮＴの総重量に対するＳ−ＳＷＮＴまたはＭ−ＳＷＮＴの比率を指す。本明細書に特に記載がない限り、本発明で使用する原料および原試薬は、すべて市販品であるか、あるいは、当該技術分野における任意の従来の技法により取得することができる。
【実施例１】
【００６１】
本実施例では、無機酸化物材料、すなわち、シリカ凝集体を「釣り竿」として用い、アクロス（Ａｃｒｏｓ）から市販されている３−アミノプロピルトリエチルシランを化学的／生物学的変性剤として用い、イオン性界面活性剤であるドデシル硫酸ナトリウム（ｓｏｄｉｕｍ  ｄｏｄｅｃｙｌ  ｓｕｌｆａｔｅ，ＳＤＳ）／水を分散媒体として用いる。
【００６２】
最初に、分散媒体中にカーボンナノチューブを分散させ、調製を行った。図２のステップ２に示すように、Ｃａｒｂｏｎ  Ｎａｎｏｔｅｃｈｎｏｌｏｇｉｅｓ  Ｉｎｃ．（米国）の市販品Ｈｉｐｃｏ  ＳＷＮＴ（０．５ｍｇ）を、１％ドデシル硫酸ナトリウムを用いて脱イオン水（２５ｍｌ）によく分散させ、ＳＷＮＴ／分散媒体系を得た。
【００６３】
次に、化学的／生物学的変性剤で吸着剤を変性させた。図２に示すように、「釣り竿」としての吸着剤には、シノシリカカンパニーリミテッド（Ｓｉｎｏ  Ｓｉｌｉｃａ  Ｃｏ．，Ｌｔｄ．，中国）社製の市販品で平均直径が２０μｍのシリカ凝集体を利用したが、シリカ凝集体については、入手したままで用いた。シリカ凝集体の典型的な走査型電子顕微鏡（ＳＥＭ：ｓｃａｎｎｉｎｇ  ｅｌｅｃｔｒｏｎ  ｍｉｃｒｏｓｃｏｐｅ）画像を図３に示す。図２のステップ１に示すように、シリカ凝集体（１００ｍｇ）をアミノ化合物で変性させた。具体的には、シリカ凝集体を３−アミノプロピルトリエチルシラン（３−ａｍｉｎｏｐｒｏｐｙｌｔｒｉｅｔｈｙｌｓｉｌａｎｅ，アクロス）の１０ｍＭエタノール溶液に導入した。この反応混合物を連続的に撹拌しながら８０℃で３時間保持した。次いで得られた混合物を遠心分離し、エタノールで十分にすすいだ。シリカ凝集体にアミノ基が存在することをＸ線光電子分光法で確認した。結果を図４に示す。この図は、元のシリカ凝集体とアミノ基で変性させたシリカ凝集体とのＸ線光電子スペクトルを比較する。図４では、アミノ修飾シリカ凝集体の３９９．７ｅＶでのピークがアミノ基の窒素に起因すると見られることが確認できる。
【００６４】
その後、図２のステップ３に示すように、アミノ修飾シリカ凝集体（５０ｍｇ）をＳＷＮＴ／分散媒体系と混合した。この混合物を適切な出力で約２時間超音波処理に付した。その結果、アミノ基との特異的な相互作用により、Ｍ−ＳＷＮＴがアミノ修飾シリカ凝集体に選択的に吸着した。
【００６５】
図２のステップ４は、従来の濾過手段を用いて、Ｍ−ＳＷＮＴが吸着したアミノ修飾シリカ凝集体を、得られた分散系から分離できることを示す。たとえば、濾過には、孔径が１μｍの濾紙を用いてもよい。図５の濾過プロセスに示すように、Ｍ−ＳＷＮＴが吸着したシリカ凝集体は、直径が濾紙の孔径よりも大きいため、濾紙に保持された。一方、シリカ凝集体に吸着していないＭ−ＳＷＮＴおよび分散媒体に残留しているＳ−ＳＷＮＴは、濾液として濾紙を通過した。その結果、Ｓ−ＳＷＮＴは、濾液中に濃縮されており、これを均一な分散系として維持した。
【００６６】
水／ＳＤＳ中に分離したサンプルを可視−近赤外スペクトルで調べてもよい。ＳＤＳ／水中に濃縮されたＳ−ＳＷＮＴの分散系の可視−近赤外スペクトルを図６に示す。この図では、曲線「ａ」が水／ＳＤＳ中に濃縮されたＳＷＮＴに対応し、曲線「ｂ」が元のＳＷＮＴに対応する。図６の吸着スペクトルでは、Ｍ−ＳＷＮＴによる第１の遷移Ｍ（４５０〜６５０ｃｍ-1）と、Ｓ−ＳＷＮＴによる第１の遷移Ｓ１１（１０５０〜１３５０ｎｍ）および第２の遷移Ｓ２２（６５０〜９００ｎｍ）という３つの領域を特定することができる。元のＳＷＮＴと比較すると、分離後のＳＷＮＴでは、金属性のＭ領域においてピークが減少または分散し、半導体の領域のＳ１１およびＳ２２では、明確なピークがあり、濾液に存在するＳ−ＳＷＮＴ（約６７重量％）が濃縮されていることが示唆される。
【００６７】
さらに、図７に示すように、水／ＳＤＳ中に分離したサンプルをラマンスペクトル（６３３ｎｍ励起）でも調べた。ラマンの結果は、可視−近赤外スペクトルの結果と整合する。図７のラマンスペクトルでは、相対強度の増減がＲＢＭ領域（１７５ｎｍ〜３１５ｎｍ）に示されており、これを図８Ａ〜図８Ｄに拡大して示す。ラマンスペクトルにより、ＳＷＮＴ分散系からＭ−ＳＷＮＴが分離されていることを確認することができる。さらに、分離効率を、オリジン（Ｏｒｉｇｉｎ）（６．０）統合ソフトウェアに基づきピーク面積を積分して評価した。元のＳＷＮＴのＭ−ＳＷＮＴとＳ−ＳＷＮＴとの割合（図８Ａおよび図８Ｂ）および濾液中の分離後のＳＷＮＴのＭ−ＳＷＮＴとＳ−ＳＷＮＴとの割合（図８Ｃおよび図８Ｄ）を、図８Ａ〜図８Ｄに記載したピーク面積を積分して算出した。濾液中の分離後のＳＷＮＴにおけるＳ−ＳＷＮＴの割合は、６７重量％、元のＳＷＮＴにおけるＳ−ＳＷＮＴの割合は、５６．４重量％である。つまり、本発明の「フィッシング」分離プロセスにより、Ｓ−ＳＷＮＴの割合が約１１重量ポイント上昇した。
【実施例２】
【００６８】
濾液中のＳ−ＳＷＮＴの割合をさらに上昇させるため、上記の「フィッシング」分離プロセスのサイクルを複数回実施してもよい。本実施例では、実施例１に示す分離プロセスを繰り返した。分離結果を図９Ａ〜図９Ｄに示した。図９Ａ〜図９Ｄは、元のＳＷＮＴと、「フィッシング」分離プロセスを１回繰り返した後の濾液中のＳＷＮＴとのＲＢＭ領域における典型的なラマンスペクトルであり、図９Ｅは、上図のピークの積分値を示す。
【００６９】
図９Ｅから、プロセスを１回繰り返した後の濾液には、Ｓ−ＳＷＮＴが７３．１％の割合で含まれることを求めることができる。「フィッシング」分離プロセスを２回実施したことで、Ｓ−ＳＷＮＴは、元の割合である５４％と比べると、約１６ポイントの上昇が得られた。プロセスを１回実施して得られた結果（６７％）と比べても、約５ポイントの上昇が得られた。その結果、本発明の「フィッシング」分離プロセスは、Ｓ−ＳＷＮＴに対して顕著な分離効率を示す。本発明のプロセスを複数回繰り返すことで、１００％にもなる高い割合でＳ−ＳＷＮＴを得ることができると考えられる。
【実施例３】
【００７０】
この実施例では、「フィッシング」分離プロセスを実施し、直径の比較的小さいシリカ凝集体（アルドリッチ（Ａｌｄｒｉｃｈ）社製の市販品）を「釣り竿」として用いたこと以外は、実施例１と同様にしてサンプルを調べた。試験結果を図１０に示した。この図は、シリカ凝集体の典型的なＳＥＭ画像および対応する分離結果である。
【００７１】
実施例１と実施例３との結果を比較すると、平均直径が２０μｍのシリカ凝集体を用いることで、より良い分離結果が得られることが示される。
【実施例４】
【００７２】
この実施例では、「フィッシング」分離プロセスを実施し、ジャーナルオブコロイドアンドインターフェイスサイエンス（Ｊ．Ｃｏｌｌｏｉｄ  Ｉｎｔｅｒｆａｃｅ  Ｓｃｉ．）１９６８年，第２６巻，ｐ．６２で報告されている方法で合成した、規則的で滑らかな表面のシリカ球を「釣り竿」として用いたこと以外は、実施例１と同様にしてサンプルを調べた。試験結果を図１１に示した。この図は、規則的で滑らかな表面のシリカ球の典型的なＳＥＭ画像および対応する分離結果である。
【００７３】
図１１では、規則的で滑らかな表面のシリカ球は、ＳＷＮＴの分離効率が低いことが明らかに示される。したがって、分離プロセスを実施するには、不規則または粗い形状のシリカ球／凝集体が望ましい。
【実施例５】
【００７４】
この実施例では、「フィッシング」分離プロセスを実施し、トリトンＸ１００／ＤＭＦを分散媒体として用いたこと以外は、実施例１と同様にしてサンプルを調べた。
【００７５】
本実施例の「フィッシング」プロセスで得られた濾液は、図１２Ａに示すように透明であり、実施例１で用いたＳＤＳ／水の場合の方が、よく分散された系が得られた。比較検討すると、本発明のフィッシング手法の分離では、ＳＤＳ／水の方が、適切かつ好ましいことが示される。
【００７６】
上記の結果に基づき、本発明の発明者らは、下の図１３に示すように推察されるメカニズムを提示した。
【００７７】
簡単に説明すると、図１３Ａおよび図１３Ｂに示すように、トリトンＸ１００およびＳＤＳはともにＳＷＮＴを効果的に分散させるが、トリトンＸ１００は、変性シリカ球と相互に作用して、濾過プロセス（図１３Ａ）の過程で変性シリカ球によるＳＷＮＴの効率的な分散を妨げるため、濾紙に変性シリカ球およびＳ／Ｍ−ＳＷＮＴが残留してしまう可能性がある。ＳＤＳは、トリトンＸ１００に比べてＳＷＮＴ（大部分はＳ−ＳＷＮＴ）を濾紙の孔に効果的に通すことができる。
【００７８】
また、分散媒体中のＳＤＳの量を最適化することも重要である。ほとんどの場合、界面活性剤の量は、分散媒体の総重量に対して１ｗｔ％以下、好ましくは０．２ｗｔ〜１ｗｔ％、一層好ましくは０．５ｗｔ〜０．９ｗｔ％である。一例を挙げると、ＳＤＳが過剰な場合（２．５ｗｔ％など）、元のＳＷＮＴと分離後のＳＷＮＴには、ほとんど差がない（図１４）。すなわち、分離プロセスが発生しない。
【００７９】
本発明の実施形態による処理方法には、以下の利点がある可能性がある。第１に、本発明の処理方法は、タイプ別カーボンナノチューブと別のタイプのカーボンナノチューブとを分離するために、遠心分離などの複雑な後処理を必要としないこと、第２に、本発明による方法は、収率が高く、２種類のタイプまたは特性のカーボンナノチューブを得ることができること、最後に、本発明の処理方法は、特定のタイプのカーボンナノチューブを１００％にもなる高い割合で濃縮させることができることである。さらに、本発明の処理により得られる特定のタイプのカーボンナノチューブの構造は、処理の過程で損傷を受けることがなく、構造および特性も、そのまま維持され得る。
【００８０】
上記の実施例では、単層カーボンナノチューブを処理対象として説明しているが、本発明の処理方法は、多層カーボンナノチューブ、特に直径が小さく、側壁数が比較的少ない（たとえば２層または３層）多層カーボンナノチューブにも同じ作用を引き起こし、金属性多層カーボンナノチューブおよび半導体多層カーボンナノチューブの分離を可能にすることを、当業者ならば理解するはずである。
【００８１】
本発明の実施形態による処理方法の場合、伝導性が異なるカーボンナノチューブの分離を行い、Ｓ−ＳＷＮＴとＭ−ＳＷＮＴとの両方を濃縮することができるため、濃縮されたＳ−ＳＷＮＴおよびＭ−ＳＷＮＴを、様々な電子デバイス、たとえば、導電性フィルムおよび電界放出源などにさらに使用することができ、加えて、本発明により処理したカーボンナノチューブを使用する電界効果トランジスタ、導線、ナノ電気機械システム（ＮＥＭＳ）、ナノカンチレバー、量子計算装置、発光ダイオード、太陽電池、表面伝導型電子放出素子ディスプレイ、フィルタ（高周波またはフォトニックバンドなど）、薬物送達システム、熱伝導材料、ナノノズル、エネルギー貯蔵システム、燃料電池、センサ（ガスセンサ、グルコースセンサまたはイオンセンサなど）または触媒担体体材料など、他のタイプのカーボンナノチューブデバイスでも用いることができる。本発明の別の実施形態は、上記の処理後のカーボンナノチューブを用いたカーボンナノチューブデバイスの製造に関するものである。
【００８２】
本発明を、その例示的な実施形態を参照しながら具体的に示し、記載してきたが、形態および詳細については、以下の特許請求の範囲により規定される本発明の趣旨および範囲を逸脱することなく、様々な変更が可能であることを当業者ならば理解するであろう。
【図面の簡単な説明】
【００８３】
【図１】本発明の処理方法を示す模式図である。
【図２】本発明の実施例１のステップを示す模式図である。
【図３】本発明の実施例１で使用したシリカ凝集体のＳＥＭ写真を示す図面代用写真である。
【図４】本発明の実施例１で使用した元のシリカ凝集体およびアミノ修飾シリカ凝集体のＸ線光電子スペクトルを示す略線図である。
【図５】本発明の実施例１の濾過プロセスを示す模式図である。
【図６】本発明の実施例１における元のＳＷＮＴおよび分離後のＳＷＮＴの可視−近赤外スペクトルを示す略線図である。
【図７】本発明の実施例１における元のＳＷＮＴおよび分離後のＳＷＮＴのラマンスペクトル（６３３ｎｍ）を示す略線図である。
【図８】図７のＲＢＭ領域の部分拡大図を示し、本発明の実施例１で使用した元のＳＷＮＴの金属性（Ｍ）のＲＢＭ領域の積分面積、本発明の実施例１で使用した元のＳＷＮＴの半導体（Ｓ）のＲＢＭ領域の積分面積、本発明の実施例１で使用した第１の分離後の金属性（Ｍ）のＲＢＭ領域の積分面積および本発明の実施例１で使用した第１の分離後のＳＷＮＴの半導体（Ｓ）のＲＢＭ領域の積分面積を示す略線図である。
【図９】本発明の実施例２で使用した元のＳＷＮＴの金属性（Ｍ）のＲＢＭ領域の積分面積、本発明の実施例２で使用した元のＳＷＮＴの半導体（Ｓ）のＲＢＭ領域の積分面積、本発明の実施例２で使用した第２の分離後のＳＷＮＴの金属性（Ｍ）のＲＢＭ領域の積分面積、本発明の実施例２で使用した第２の分離後のＳＷＮＴの半導体（Ｓ）のＲＢＭ領域の積分面積、ならびに、本発明の実施例２における元のＳＷＮＴの半導体（Ｓ）および金属性（Ｍ）と、第２の分離後のＳＷＮＴの半導体（Ｓ）および金属性（Ｍ）とのＲＢＭ領域での積分面積の計算値を示す略線図である。
【図１０】直径が比較的小さいシリカ凝集のＳＥＭ画像と、本発明の実施例３の「フィッシング」プロセス後の濾液のラマンスペクトルとを示す略線図である。
【図１１】表面が規則的で滑らかなシリカ球のＳＥＭ画像と、本発明の実施例４の「フィッシング」プロセス後の濾液のラマンスペクトルを示す略線図である。
【図１２】実施例５で得られた濾液の外観および実施例１で得られた濾液の外観を示す図面代用写真である。
【図１３】本発明の実施例５の「フィッシング」プロセスの過程で、シリカの活性基と、トリトンＸ１００（Ａ）およびＳＤＳ（Ｂ）とでそれぞれ起こると推察される競合メカニズムを説明する模式図である。
【図１４】過剰なＳＤＳ（１ｗｔ％超）による「フィッシング」プロセス後のラマンスペクトルを示す略線図である。
【符号の説明】
【００８４】
１  ＳＷＮＴ／界面活性剤
２  Ｓｉウェーハ
【図１】
0004900376.tif 000002
【図２】
0004900376.tif 000003
【図３】
0004900376.tif 000004
【図４】
0004900376.tif 000005
【図５】
0004900376.tif 000006
【図６】
0004900376.tif 000007
【図７】
0004900376.tif 000008
【図８】
0004900376.tif 000009
【図９】
0004900376.tif 000010
【図１０】
0004900376.tif 000011
【図１１】
0004900376.tif 000012
【図１２】
0004900376.tif 000013
【図１３】
0004900376.tif 000014
【図１４】
0004900376.tif 000015